평균 중합 도 2700 , 두께 75 ㎛ 의 폴리비닐 알코올 필름 을 주속 이 다른 롤 간 에서 염색 하 면서 연신 반송 하 였 다 . 우선 , 30 ℃ 의 수욕 중 에 1 분 간 침지 시켜 폴리비닐 알코올 필름 을 팽윤 시키 면서 반송 방향 으로 1 . 2 배 연신 한 후 , 30 ℃ 의 요오드화칼륨 농도 0 . 03 중량 %, 요오드 농도 0 . 3 중량 % 의 수용액 중 에서 1 분 간 침지 함 으로써 , 염색 하 면서 반송 방향 으로 전혀 연신 되 어 있 지 않 은 필름 ( 원래 길이 ) 을 기준 으로 하 여 3 배 로 연신 하 였 다 . 다음 으로 , 60 ℃ 의 붕산 농도 4 중량 %, 요오드화칼륨 농도 5 중량 % 의 수용액 중 에 30 초간 침지 하 면서 , 반송 방향 으로 원래 길 이 기준 으로 6 배 로 연신 하 였 다 . 다음 으로 , 얻 어 진 연신 필름 을 70 ℃ 에서 2 분 간 건조 함 으로써 편광자 를 얻 었 다 . 또한 , 편광자 의 두께 는 30 ㎛, 수분 율 은 14 . 3 중량 % 이 었 다 .